(57)【要約】【課題】生体内の接着対象部位へ位置ずれが抑制されながら継続して接着し、癒着を抑制することができるフィルムを提供する。【解決手段】フィルム１０は、接着層１１と、接着阻害層１２とを備える。接着層１１は、一方のフィルム面１０ａに開口した複数の孔１５に水を吸って保持し第１細胞群に接着するための毛管力を有する。接着層１１は、生体分解性ポリマーから形成されている。接着阻害層１２は、他方のフィルム面１０ｂを成し、第１細胞群と異なる第２細胞群と、接着層１１との接着を阻害する。孔１５は、接着層１１において、フィルム１０の厚み方向Ｘで非貫通に形成されており、これにより第１細胞群と第２細胞群とを一方のフィルム面１０ａ側と他方のフィルム面１０ｂ側とに独立させる。【選択図】図３
2016063948.tif 000002
【特許請求の範囲】
【請求項１】
一方のフィルム面に開口した複数の空隙に水を吸って保持し第１細胞群に接着するための毛管力を有し、生体分解性ポリマーから形成されている接着層と、
他方のフィルム面を成し、前記第１細胞群と異なる第２細胞群と、前記接着層との接着を阻害する接着阻害層とを備え、
前記第１細胞群と前記第２細胞群とを前記一方のフィルム面側と前記他方のフィルム面側とに独立させるために前記空隙がフィルムの厚み方向で非貫通に形成されていることを特徴とするフィルム。
【請求項２】
前記接着阻害層は、前記接着層の前記一方のフィルム面とは反対側の面を覆って前記空隙をフィルムの厚み方向で非貫通にすることを特徴とする請求項１に記載のフィルム。
【請求項３】
前記接着阻害層は、リン脂質、ポリエチレングリコール誘導体、２−メタクリロイルオキシエチルホスホリスコリンポリマー、ポリオキシエチレンソルビタン脂肪酸エステル、ポリオキシエチレン硬化ヒマシ油、ドデシル硫酸ナトリウム、ポリオキシエチレンポリオキシプロピレングリコール、ソルビタン脂肪酸エステル、グリセリン脂肪酸エステル、ショ糖脂肪酸エステル、レシチン、サポニン、ステロールの少なくともいずれかひとつから形成されていることを特徴とする請求項１または２に記載のフィルム。
【請求項４】
前記他方のフィルム面における水の接触角は４０°以下であることを特徴とする請求項１ないし３のいずれか１項に記載のフィルム。
【請求項５】
前記一方のフィルム面における前記空隙の開口の径は１００ｎｍ以上２０μｍ以下の範囲内であり、前記空隙の深さは１００ｎｍ以上２０μｍ以下の範囲内であり、前記一方のフィルム面における開口率は２０％以上８０％以下の範囲内であることを特徴とする請求項１ないし４のいずれか１項に記載のフィルム。
【請求項６】
前記接着層は、前記一方のフィルム面における前記空隙の開口によりハニカム構造とされていることを特徴とする請求項５に記載のフィルム。
【請求項７】
前記接着層は、疎水性の前記生体分解性ポリマーが疎水性の溶媒に溶けた溶液で形成した膜に結露させ、前記溶媒と結露で生じた水滴とを蒸発させることで形成されたことを特徴とする請求項６に記載のフィルム。
【発明の詳細な説明】
【技術分野】
【０００１】
本発明は、フィルム、特に生体の内部に留置して用いるフィルムに関するものである。
【背景技術】
【０００２】
生体分解性材料が原料とされた多孔質フィルムは、細胞を培養する足場材料である細胞培養基材や、創傷被覆材、癒着防止材、止血材等の様々な用途への応用が検討されている。特に創傷被覆材、癒着防止材、止血材の医療用途においては、多孔質フィルムは、表面の微細な凹凸構造を利用して毛管力により生体内の例えば患部へ接着することが可能である。このため、従来行われている接着剤を用いて患部へ接着する方法や、縫合といった施術に比べて、患者のからだに対して低負荷で、施術時の作業性が向上する等の点で、多孔質フィルムは医療用フィルムとして期待されている。例えば、特許文献１には、膜状の癒着防止材、すなわち癒着防止膜に使用することができる多孔質フィルムとして、厚み方向に非貫通な複数の孔が一方のフィルム面に形成されることによりハニカム構造とされ、生体分解性材料で形成したフィルムが記載されている。
【０００３】
また、酸化セルロースから形成されたスポンジやニット（編み物）である癒着防止材が知られている。さらに、例えば特許文献２，３は、ゼラチン等の癒着防止効果をもつ素材を、生体分解性ポリマーから形成された補強材で支持した多層構造の癒着防止膜を提案している。
【先行技術文献】
【特許文献】
【０００４】
【特許文献１】国際公開第２００４／０８９４３４号
【特許文献２】特表２００９−５０６８６１号公報
【特許文献３】特開２００４−２０９２２８号公報
【発明の概要】
【発明が解決しようとする課題】
【０００５】
しかしながら、上記のような酸化セルロースから形成されたスポンジやニットを生体の内部で利用した場合には、癒着が起きる場合が依然としてある。また、特許文献１に記載される厚み方向に非貫通な複数の孔が一方のフィルム面に形成され、生体分解性材料で形成したフィルムは、癒着防止膜として使用した際に、他方のフィルム面である平滑面への細胞の接着が促進され、このフィルムを介して癒着が強まる場合がある。特許文献２，３は、生体の内部の患部へフィルムを接着して使用した場合に、経時的に患部からずれてしまい、所期の位置に留まらない場合がある。
【０００６】
そこで、本発明は、上記課題を解決するためのものであり、生体内の接着対象部位へ位置ずれが抑制されながら継続して接着し、癒着を抑制することができるフィルムを提供することを目的とする。
【課題を解決するための手段】
【０００７】
本発明のフィルムは、一方のフィルム面に開口した複数の空隙に水を吸って保持し第１細胞群に接着するための毛管力を有し、生体分解性ポリマーから形成されている接着層と、他方のフィルム面を成し、第１細胞群と異なる第２細胞群と、接着層との接着を阻害する接着阻害層とを備え、第１細胞群と第２細胞群とを一方のフィルム面側と他方のフィルム面側とに独立させるために空隙がフィルムの厚み方向で非貫通に形成されていることを特徴として構成されている。
【０００８】
接着阻害層は、接着層の一方のフィルム面とは反対側の面を覆って空隙をフィルムの厚み方向で非貫通にすることが好ましい。
【０００９】
接着阻害層は、リン脂質、ポリエチレングリコール誘導体、２−メタクリロイルオキシエチルホスホリスコリンポリマー、ポリオキシエチレンソルビタン脂肪酸エステル、ポリオキシエチレン硬化ヒマシ油、ドデシル硫酸ナトリウム、ポリオキシエチレンポリオキシプロピレングリコール、ソルビタン脂肪酸エステル、グリセリン脂肪酸エステル、ショ糖脂肪酸エステル、レシチン、サポニン、ステロールの少なくともいずれかひとつから形成されていることが好ましい。
【００１０】
他方のフィルム面における水の接触角は４０°以下であることが好ましい。
【００１１】
前記一方のフィルム面における前記空隙の開口の径は１００ｎｍ以上２０μｍ以下の範囲内であり、前記空隙の深さは１００ｎｍ以上２０μｍ以下の範囲内であり、前記一方のフィルム面における開口率は２０％以上８０％以下の範囲内であることが好ましい。
【００１２】
接着層は、一方のフィルム面における空隙の開口によりハニカム構造とされていることが好ましい。
【００１３】
接着層は、疎水性の生体分解性ポリマーが疎水性の溶媒に溶けた溶液で形成した膜に結露させ、溶媒と結露で生じた水滴とを蒸発させることで形成されたことが好ましい。
【発明の効果】
【００１４】
本発明によれば、生体内の接着対象部位へ位置ずれが抑制されながら継続して接着し、癒着を抑制することができる。
【図面の簡単な説明】
【００１５】
【図１】第１実施形態であるフィルムの平面図である。
【図２】図１のII−II線に沿う断面図である。
【図３】図１のIII−III線に沿う断面図である。
【図４】開口率の求め方を説明する説明図である。
【図５】フィルムの製造フローの説明図である。
【図６】結露工程の説明図である。
【図７】結露工程の説明図である。
【図８】第２実施形態であるフィルムの断面図である。
【図９】第３実施形態であるフィルムの平面図である。
【図１０】図９のＸ−Ｘ線に沿う断面図である。
【図１１】フィルムの製造フローの説明図である。
【発明を実施するための形態】
【００１６】
＜第１実施形態＞
図１〜図３において、フィルム１０は、接着層１１と接着阻害層１２とを備える。フィルム１０は、一方のフィルム面１０ａを構成する接着層１１を、生体内の接着対象部位としての第１細胞群に接着させて用いる。第１細胞群は、例えば、創傷部位等の患部や、手術により縫合した縫合部及びその周辺部等である。第１細胞群に接着されている間のフィルム１０は、他方のフィルム面１０ｂを構成する接着阻害層１２が、第１細胞群とは異なる第２細胞群側へ向く。
【００１７】
複数の細胞の集合体であり、互いに異なる第１細胞群と第２細胞群とは、例えば、生体内において、互いに離間しているものであってもよいし、向かい合った状態で密着していても互いに分離可能なもの、あるいは隙間の有無に関わらず互いに隣り合って位置しているものでもよい。したがって、第１細胞群と第２細胞群とは、互いに異なる組織のものであってもよいし、同じ組織のものであってもよい。
【００１８】
フィルム１０の厚みＴ１０は、１００ｎｍ以上４０μｍ以下の範囲内であることが好ましい。４０μｍ以下の厚みＴ１０とすることで、臓器など曲面の動きに対しての追従性が向上する。また、１００ｎｍ以上の厚みＴ１０とすることで取り扱いやすい。
【００１９】
接着層１１は、第１細胞群に接着するためのものである。なお、本明細書において「生体内」とは、消化器系の器官の内部も含める。接着層１１は、第１細胞群に接着するための毛管力をもつ。接着層１１は、一方のフィルム面１０ａに開口している複数の空隙としての孔１５に、第１細胞群の水を吸って保持して第１細胞群に接着する。水は、第１細胞群に存在する水であり、血液等の体液も含む。
【００２０】
複数の孔１５は、一方のフィルム面１０ａに沿ってマトリクス状に配列されている。各孔１５は、その大きさ、形状が一定であり、一方のフィルム面１０ａにおける孔１５の開口の径（以下、単に孔の径と称する）Ｄの大きさ、形状も一定である。このようなフィルム１０は、一方のフィルム面１０ａに垂直な方向から見たときに、任意の１つの孔１５を中心にした六角形の各頂点に周囲の６個の孔１５が配された状態に、各孔１５が密に配列されている。これによりフィルム１０は、蜂の巣状となるハニカム構造となっている。
【００２１】
ハニカム構造は、孔１５の開口の形状や、孔１５の一方のフィルム面１０ａに平行な断面の形状が６角形である必要はない。この例では、孔１５の開口の形状は円形となっている。一方のフィルム面１０ａの単位面積当たりの孔１５の密度や隣り合う孔１５同士の距離等に応じて孔の開口や孔１５の断面の形状は例えば丸みを帯びた略６角形や略８角形等になる場合もあり、ハニカム構造とはこのような態様も含む。孔１５の配列は、上記のものに限定されない。任意の１つの孔１５の周囲に３〜５個、あるいは７個以上の孔１５が配されてもよく、孔１５が正方配列されてもよい。
【００２２】
各孔１５は、図２及び図３に示すように、一方のフィルム面１０ａに窪みとして形成され、接着層１１において厚み方向Ｘで貫通していない。孔１５が厚み方向Ｘにおいて非貫通である接着層１１により、フィルム１０は一方のフィルム面１０ａ側の第１細胞群と、他方のフィルム面１０ｂ側の第２細胞群とを、フィルム１０を介して隔て、独立させる。
【００２３】
接着層１１において隣り合う孔１５と孔１５との間には図２及び図３に示すように隔壁１６があり、各孔１５は独立している。しかし、後述のように水滴が流延膜中に形成された際の大きさや密度等によっては、隔壁１６がなく、フィルム面に沿う連通路がフィルム内部に形成されていてもよい。
【００２４】
接着層１１は、生体分解性ポリマーから構成され、本実施形態ではポリ乳酸（ＰＬＡ）を用いている。本明細書において生体分解性とは、生体の内部で分解する性質と、生体の内部で溶解する性質と、生体に吸収される性質とを含む。つまり、生体分解性ポリマーは、ＰＬＡに限定されず、生体の内部で分解するポリマーと生体の内部で溶解するポリマーと生体に吸収されるポリマーとの少なくともいずれかひとつであればよい。生体の内部で分解する、生体の内部で溶解する、生体に吸収されるとは、例えば、その素材をフィルム状や糸状に加工して体内に埋入した場合に、加水分解もしくは酵素などの作用により、分解物が生体内で代謝・排泄されることである。生体分解性ポリマーとしてＰＬＡ以外のものとしては、例えば、ＰＬＡを含む共重合体や、ポリカプロラクトン、ポリグリコール酸、ポリジオキサノン、ポリヒドロキシブチレートおよびこれらを含む共重合体等であってもよい。これらの生体分解性ポリマーは、単独で用いてもよいし、複数を併用してもよい。
【００２５】
接着層１１を後述のように水滴の結露を利用したいわゆる結露法で形成する場合には、接着層１１のための生体分解性ポリマーは、水滴の形成という観点で、疎水性ポリマーとすることが好ましく、疎水性ポリマーと生体分解性ポリマーである両親媒性化合物とを併用してもよい。上記の各生体分解性ポリマーは、いずれも疎水性ポリマーである。また、生体分解性ポリマーである両親媒性化合物としては、例えばリン脂質が好ましい。
【００２６】
接着層１１は、水（血液等の体液も含む）との接触によりゲル化する成分（以下、ゲル化成分と称する）を含んでいてもよいが、含まない方が好ましい。ゲル化成分を非含有とすることにより、水の存在下での取り扱い性、特に生体内での貼り直し性が向上する。貼り直し性とは、フィルムを一旦貼り付けた後に、剥がして再使用することが可能、または貼り付けたままフィルムを滑らせてずらすことで貼付位置を変えることが可能な性質である。
【００２７】
接着層１１は、一方のフィルム面１０ａにおいて多孔質構造とされている。ここでの多孔質構造は、本実施形態における各孔１５のような空隙を囲んで連続構造を成しており、一方のフィルム面１０ａにおいて空隙が互いに独立している。このような多孔質構造は、一方のフィルム面１０ａにおける径Ｄが２０μｍ以下である微細な空隙を多数備えることが好ましい。さらに、空隙の径は、ほぼ均一であることが好ましい。ほぼ均一とは、均一であることと、空隙の径のばらつきが小さく、変動係数が１０％以内であることとの両方の意味を含む。これにより、接着層１１には、毛管力に基づく第１細胞群への接着力が確実に発現する。径の変動係数は以下の方法で求められる。一方のフィルム面１０ａを、ＳＥＭ（走査型電子顕微鏡，ＳｃａｎｎｉｎｇＥｌｅｃｔｒｏｎ Ｍｉｃｒｏｓｃｏｐｅ）写真または光学顕微鏡写真において、１画面中の空隙の数が５０個以上となるような倍率により観察する。観察される顕微鏡写真を元に、１画面中に存在する孔１５について画像解析を行い、それぞれの径Ｄを測定し、径Ｄの平均値ＤＡＶ、径Ｄの標準偏差σＤを求め、径の変動係数（単位；％）は、（σＤ／ＤＡＶ）×１００で求められる。
【００２８】
複数の孔１５の径Ｄは、概ね１００ｎｍ以上２０μｍ以下の範囲内で略一定である。また、孔１５の深さＬ１５は、概ね１００ｎｍ以上２０μｍ以下の範囲で略一定である。一方のフィルム面１０ａにおける開口率ＳＲは２０％以上８０％以下の範囲内であることが好ましい。一方のフィルム面１０ａにおける開口率ＳＲが２０％以上であることにより、２０％未満である場合にくらべて、毛管力がより高くなり第１細胞群に対してより確実に接着する。また、上記の開口率ＳＲが８０％以下であることにより、８０％よりも大きい場合に比べてフィルム１０の表面強度が大きいために、ハニカム構造等の多孔質構造がより崩れにくく、第１細胞群に対してより確実に接着したり、患部等における位置ずれがよりしにくくなる。開口率ＳＲの求め方については、別の図面を用いて後述する。
【００２９】
接着層１１の厚みＴ１１は、１００ｎｍ以上２０μｍ以下の範囲内であることが好ましい。接着層１１は前述のように生体分解性ポリマーで形成されており、２０μｍ以下の厚みＴ１１とすることで、分解して生じる分解物が少量に抑えられ、分解物が生体にとっての異物と認識されたことに起因する癒着が抑制される。また、１００ｎｍ以上の厚みＴ１１とすることで、接着層１１が生体分解性ポリマーで形成していても生体内の例えば患部の治癒期間中において膜形態がより確実に維持される。なお、上記範囲内で、生体分解性ポリマーの種類、患部及びその治癒期間等に応じて厚みＴ１１を設定すれば、分解物を少なく抑えた状態で膜形態としての機能が目的とする期間維持される。
【００３０】
接着阻害層１２は、接着層１１と第２細胞群との接着を阻害するためのものである。接着阻害層１２は、接着層１１の表面のうち、一方のフィルム面１０ａとは反対側の面１１ｂに重なり、この面１１ａを覆って形成されている。この例では、接着阻害層１２は、面１１ａの全域を覆って形成されているが、覆う領域は面１１ａの必ずしも全域でなく、例えば面１１ａの全体の概ね５０％以上を覆っていれば、接着層１１と第２細胞群との接着を阻害する一定の効果はある。
【００３１】
接着阻害層１２は他方のフィルム面１０ｂを構成しており、この例では他方のフィルム面１０ｂは平坦である。ここでの平坦とは、開口の径が１００ｎｍ以上である凹部が無いもしくは少ない状態を意味し、具体的には１００ｎｍ以上の凹部による他方のフィルム面１０ｂにおける開口率ＳＲが５％以下であることを意味する。接着阻害層１２により他方のフィルム面１０ｂを平坦に形成することで、接着層１１からの細胞などの侵入が抑制され、癒着防止膜として用いる場合には、フィルム１０の内部を細胞が通りぬけることでの癒着が抑制される。
【００３２】
他方のフィルム面１０ｂにおける水の接触角θｂは、４０°以下であることが好ましい。フィルム１０は、接触角θｂが４０°以下であることにより、４０°より大きい場合に比べて親水性が高いので、第２細胞群との接着がより確実に抑制される。
【００３３】
接着阻害層１２は、親水性の構造をもつ親水性部（例えば、ヒドロキシ基、カルボキシ基など）と、疎水性の構造をもつ疎水性部（例えば、アルキル基など）とを有する両親媒性化合物を含むことが好ましい。接着阻害層１２の素材として両親媒性化合物を用いる場合には、他方のフィルム面１０ｂが上記の接触角θｂを必ずしも満たさなくてもよい。両親媒性化合物としては、リン脂質、ポリエチレングリコール誘導体（ＰＥＧ誘導体）、２−メタクリロイルオキシエチルホスホリスコリン（ＭＰＣ）ポリマー、ポリオキシエチレンソルビタン脂肪酸エステル、ポリオキシエチレン硬化ヒマシ油、ドデシル硫酸ナトリウム、ポリオキシエチレンポリオキシプロピレングリコール、ソルビタン脂肪酸エステル、グリセリン脂肪酸エステル、ショ糖脂肪酸エステル、レシチン、サポニン、ステロールの少なくともいずれかひとつが好ましい。また、用いる両親媒性化合物のＨＬＢ値（Ｈｙｄｒｏｐｈｉｌｅ−  Ｌｉｐｏｐｈｉｌｅ  Ｂａｌａｎｃｅ、親水性親油性バランス）は１以上１３以下の範囲内が好ましい。ＨＬＢ値が１３以下であることにより、１３より大きい（両親媒性化合物の親水性が高すぎる）場合に比べて、両親媒性化合物が水に溶解しにくいので接着阻害層としての効果の持続時間が長い。ＨＬＢ値は、さらに好ましくは１以上８以下の範囲内である。ここでのＨＬＢ値は、ＨＬＢ値＝２０×（親水基の重量％）で算出される、グリフィン法で求める値である。なお、接着阻害層１２は、これら以外の素材に、これらのうち少なくともいずれかひとつを混合した状態、すなわち、これらのうち少なくともいずれかひとつを含んだ状態であればよい。接着阻害層１２を上記の素材から形成することにより、接着層１１の一方のフィルム面１０ａとは反対側の表面が親水化されて接触角が低下するので、接着層１１と第２細胞群との接着がより確実に抑制される。
【００３４】
接着阻害層１２の厚みＴ１２は、１００ｎｍ以上２０μｍ以下の範囲内であることが好ましい。１００ｎｍ以上の厚みＴ１２とすることにより、接着層１１が分解して例えば治癒中に部分的にあるいは全部が消失しても、膜形態が維持されるので、治癒効果が一定期間持続する。また、２０μｍ以下の厚みＴ１２とすることにより、素材としての柔軟性がより確保され、臓器などの表面の動きに対する追従性がより確実になる。
【００３５】
開口率ＳＲの求め方について、図４を参照して説明する。開口率ＳＲは、これを求める面それぞれにおいて、算出することができる。ここでは、一方のフィルム面１０ａを、開口率ＳＲを求める面の一例として説明する。一方のフィルム面１０ａをその垂直方向から見た場合に、孔１５の開口の面積をＳ１５とし、この一方のフィルム面１０ａの面積をＳ１０ａとする。孔１５の開口の面積Ｓ１５は、図４においてクロスハッチングで示す部分の面積である。一方のフィルム面１０ａの面積Ｓ１０ａは、図４において斜線で示すハッチング部分の面積である。一方のフィルム面１０ａにおける開口率ＳＲ（単位；％）は、｛Ｓ１５／（Ｓ１０ａ＋Ｓ１５）｝×１００で求める。
【００３６】
上記構成の作用を説明する。フィルム１０は、第１細胞群側に接着層１１を向けて配され、接着層１１が第１細胞群に当てられる。第１細胞群には水が含まれており、各孔１５は毛管力により第１細胞群の水を吸って保持し、接着層１１は第１細胞群に接着し、接着は一定期間継続するから位置ずれが抑制される。接着層１１は孔１５が密に形成されたハニカム構造であるので、これよりも孔が疎に形成された構造である場合に比べてより確実に接着し、位置ずれはより確実に抑制される。
【００３７】
各孔１５は、フィルムの厚み方向Ｘで非貫通であるので、第１細胞群と、他方のフィルム面１０ｂ側の第２細胞群とは、フィルム１０を介して独立しており、これにより、第１細胞群が創傷部位である場合には、治癒中において第１細胞群がフィルム１０を通り抜けて第２細胞群側に進出することが防止されるので第１細胞群と第２細胞群との一体化による癒着が防止される。また、第１細胞群における治癒効果も上がり、第１細胞群が手術による縫合部を含む場合には例えば不完全な縫合が為されていた場合でも治癒効果が得られる。接着層１１は、生体分解性ポリマーから形成されているから、生体内で分解したり吸収されるなどして、場合によっては排出される。
【００３８】
接着阻害層１２は生体分解性ポリマーから形成された接着層１１の面１１ａを覆っているから、接着層１１が分解して分解物が生成しても、これを異物と認識することが抑制される。このため、第２細胞群のフィルム１０に対する接着が抑えられ、フィルム１０を介した第１細胞群と第２細胞群との癒着が抑制される。
【００３９】
フィルム１０の製造方法について説明する。フィルム１０は、例えば図５に示すフィルム製造フローで製造する。フィルム製造フローは、流延工程２１、結露工程２２、第１乾燥工程２３、剥離工程２４、塗布工程２７、第２乾燥工程２８を有する。流延工程２１は、接着層１１を形成するための生体分解性ポリマーが溶媒に溶解した溶液３１を、支持体３２の上に流下して支持体３２上で広げる（流延する）ことにより流延膜３３を形成する。本実施形態では、生体分解性ポリマーであるＰＬＡを溶解する溶媒として、ジクロロメタンを用いている。しかし、ＰＬＡの溶媒はこれに限定されず、クロロホルム等であってもよい。前述の各生体分解性ポリマーの溶媒としては、ジクロロメタン，クロロホルム，トルエン等が挙げられる。また、両親媒性をもつリン脂質の溶媒としては、ジクロロメタン，クロロホルム等が挙げられる。支持体３２としては、本実施形態では板状のガラスを用いているが、これに限定されず、例えば、ポリエチレンテレフタレート（ＰＥＴ）フィルム等を用いてもよい。
【００４０】
結露工程２２は、流延膜３３の膜面に、流延膜３３周辺の雰囲気に含まれる水分を結露させて水滴を形成する。この結露工程２２の詳細は後述する。第１乾燥工程２３は、溶媒と結露工程２２で形成した水滴とを流延膜３３から蒸発させる。この第１乾燥工程２３で溶媒と水滴とを蒸発させることにより、支持体３２上に、接着層１１を形成するための接着フィルム材３４が形成される。このように接着フィルム材３４は結露工程２２と第１乾燥工程２３とを有する結露法で形成する。
【００４１】
剥離工程２４は、接着フィルム材３４を支持体３２から剥がす。接着フィルム材３４の支持体３２から剥がされた剥離面が、前述の接着層１１の面１１ａとなる。この剥離面に対して、接着阻害層１２を形成するための素材が溶媒に溶けたあるいは分散媒に分散した塗布液３５を塗布して塗膜を形成する。第２乾燥工程２８は、塗膜を乾燥して接着阻害層１２とする。以上により、フィルム１０が製造される。この例では、接着阻害層１２を塗布液３５の塗布及び乾燥により形成しているが、接着阻害層１２を形成する手法はこれに限られない。例えば、接着阻害層１２となるフィルム材（以下、接着阻害フィルム材と称する）をつくり、この接着阻害フィルム材を、接着フィルム材３４の面１１ａと重ねることで、両者を積層したフィルム１０を製造してもよい。接着阻害層１２を両親媒性化合物を含むものとする場合には、接着阻害フィルム材は、この両親媒性化合物を高濃度（例えば１％以上５０％以下の範囲内）で含有することが好ましい。この両親媒性化合物の濃度（単位：％）は、接着阻害フィルムの質量をＭ１（単位：ｇ），両親媒性化合物の質量（単位：ｇ）をＭ２とするときに、（Ｍ２／Ｍ１）×１００で求める値である。
【００４２】
結露工程２２は、図６に示すように、流延膜３３の周辺の雰囲気中に含まれた水分を、流延膜３３の支持体３２に接する面とは反対側の露出面３３ａに結露させる。本実施形態では、加湿した空気（以下、湿潤空気と称する）４０を、露出面３３ａ上に供給することで結露させているが、空気とは異なる気体でもよい。結露で生じた複数の水滴４１は、結露を続けることにより、成長して大きくなり、露出面３３ａを図７に示すように例えば隙間無く覆う。なお、支持体３２を冷却してもよく、これにより結露が促進するので、水滴の形成及び成長が促される。
【００４３】
上記の結露工程２２は、疎水性ポリマーから接着層１１を形成するために、溶液３１のポリマー成分を疎水性ポリマーとした場合であるので、水滴４１を形成する。しかし、親水性ポリマーから接着層１１を形成する場合には、水分を含む気体に代えて疎水性物質を含む気体を流延膜３３の露出面に供給することにより、疎水性物質の液滴を流延膜の露出面上に形成するとよい。なお、隔壁１６がなく、フィルム面に沿う連通路をフィルム内部に形成する場合には、水滴４１が適切に最密充填構造を成して形成されるように、水滴４１の成長及び配列をさせる。このためには、流延膜３３の流動が停止しないように、第１乾燥工程２３の開始タイミングを遅めに設定するとよい。
【００４４】
＜第２実施形態＞
上記のフィルム１０の孔１５は接着層１１において厚み方向Ｘに非貫通であるが、貫通していてもよい。例えば、第２実施形態であるフィルム５０は、図８に示すように、接着層５１と接着阻害層１２とを備え、接着層５１には空隙としての複数の孔５３が厚み方向Ｘに貫通して形成されている。なお、第１実施形態のフィルムと同じ部材には同じ符号を付し説明を略す。各孔５３は、接着層５１において、厚み方向Ｘで貫通している。
【００４５】
接着層５１の一方のフィルム面５０ａとは反対側の面５１ａには、貫通した孔５３を塞いだ状態に接着阻害層１２が形成されている。この接着阻害層１２により、第１細胞群と第２細胞群とは一方のフィルム面５０ａ側と他方のフィルム面５０ｂ側とに隔てられて独立する。なお、この例では、隣り合う孔５３と孔５３とは隔壁５４により独立しているが、これに限定されない。すなわち、隔壁５４がなく、一方のフィルム面５０ａに沿った連通路が内部に形成されていてもよい。
【００４６】
上記構成の作用を説明する。第１細胞群と第２細胞群とは一方のフィルム面５０ａ側と他方のフィルム面５０ｂ側とに独立するから、第１細胞群がフィルム５０を通り抜けて第２細胞群側に進出することが防止される。このため第１細胞群と第２細胞群との一体化による癒着が防止される。
【００４７】
この接着層５１においても、各孔５３は毛管力により第１細胞群の水を吸って保持し、接着層５１は第１細胞群に接着し、接着は一定期間継続するからフィルム５０は位置ずれが抑制される。接着層５１は孔５３が密に形成されたハニカム構造であるので、これよりも孔が疎に形成された構造である場合に比べてより確実に接着し、位置ずれはより確実に抑制される。また、第１細胞群が創傷部位である場合には、第１細胞群における治癒効果が得られる。
【００４８】
フィルム５０は、フィルム１０と同様の製造フローで製造することができる。厚み方向Ｘで貫通する孔５３をもつ接着層５１を形成するためには、前述の結露工程２２において、溶液３１に含まれる生体分解性ポリマー等の固形分量に基づいて算出される接着層５１の厚みよりも大きく水滴４１を成長させる。このための手法としては、溶液３１における固形分量を第１実施形態における溶液３１の固形分量よりも少なくすることと、結露工程２２における水滴の成長を第１実施形態におけるよりも促進することとが挙げられる。
【００４９】
＜第３実施形態＞
接着層はハニカム構造に限られず、上記のような一方のフィルム面における個々の開口の径が１００ｎｍ以上２０μｍ以下の範囲内、孔の深さが１００ｎｍ以上２０μｍ以下の範囲内を満たす多孔質構造であればよい。第３実施形態のフィルム６０は、図９及び図１０に示すように、接着層６１と接着阻害層１２とを備える。接着層６１は、本実施形態ではＰＬＡ（シグマ  アルドリッチ  ジャパン社製、製品番号７１９８５４）としているが、これに限定されず、接着層６１を形成する素材としては、接着層１１を形成する前述の素材を用いることができる。接着層６１には、接着層１１と同様に、接着層６１には、大きさと形状とが不均一な空隙としての孔６３ａ〜６３ｋが不規則に位置して形成されている。
【００５０】
これらの孔６３ａ〜６３ｋのうち、孔６３ａ〜６３ｉは、一方のフィルム面６０ａに開口をもって形成されている。一方のフィルム面５０ａにおける孔６３ａ〜６３ｉの開口の径は、開口と同じ面積の円を描いたときにその円の直径を開口の径とみなす。これらの孔６３ａ〜６３ｉは、第１細胞群との接触を開始したときから、第１細胞群との接着に寄与する。
【００５１】
接着層６１において、孔６３ａ，６３ｃは厚み方向Ｘで非貫通となっており、孔６３ｂは貫通している。接着層６１の一方のフィルム面６０ａとは反対側の面６１ａには、貫通した孔６３ｂを塞ぐように接着阻害層１２が形成されている。このようにフィルム６０は、厚み方向Ｘで非貫通の各孔６３ａ〜６３ｉを一方のフィルム面６０ａに開口した態様で備える。これにより、第１細胞群と第２細胞群とは一方のフィルム面５０ａ側と他方のフィルム面５０ｂ側とに独立する。
【００５２】
孔６３ｊ〜６３ｋは、接着層６１の内部に形成され、一方のフィルム面６０ａには開口していない。孔６３ａ〜６３ｉが第１細胞群と接触を開始したときから第１細胞群の接着に寄与するのに対し、孔６３ｊ〜６３ｋは接着層６１を構成する生体分解性ポリマーの分解が進んでから第１細胞群との接着に寄与する。生体分解性ポリマーの分解が進み、第１細胞群と接するようになった孔６３ｊ〜６３ｋの開口の径が１００ｎｍ以上２０μｍ以下の範囲内、深さが１００ｎｍ以上２０μｍ以下の範囲内になると、第１細胞群との接触に、より確実に寄与する。
【００５３】
孔は海島構造の海部として一方のフィルム面６０ａにおいて連続的に形成されていてもよく、第１細胞群との接着に一定の効果はある。しかし、この例のように、一方のフィルム面６０ａにおいて、孔６３ａ〜６３ｉが海島構造の島部として独立して形成されていることが第１細胞群との接着の観点ではより好ましい。
【００５４】
上記構成の作用を説明する。第１細胞群と第２細胞群とは一方のフィルム面６０ａ側と他方のフィルム面６０ｂ側とに独立するから、第１細胞群がフィルム６０を通り抜けて第２細胞群側に進出することが防止される。このため第１細胞群と第２細胞群との一体化による癒着が防止される。
【００５５】
この接着層６１においても、各孔６３ａ〜６３ｋは毛管力により第１細胞群の水を吸って保持し、接着層６１は第１細胞群に接着して、この接着は一定期間継続するからフィルム６０は位置ずれが抑制される。また、第１細胞群が創傷部位である場合には、第１細胞群における治癒効果が得られる。
【００５６】
フィルム６０の製造方法について図１１を参照しながら説明する。フィルム６０は、図４に示す製造フローの溶液３１を溶液７１に代え、結露工程２２と第１乾燥工程２３とを第３乾燥工程７２と溶解工程７３と第４乾燥工程７４とに代えることによって製造する。
【００５７】
溶液７１は、親水性ポリマーと、接着層６１を形成するための生体分解性ポリマーである疎水性ポリマーとが溶媒に溶解したものである。本実施形態においては、疎水性ポリマーは前述の通りＰＬＡとしており、親水性ポリマーはポリエチレングリコール（和光純薬工業（株）製、ＰＥＧ  ６０００）としており、溶媒はクロロホルムとしている。疎水性ポリマーと親水性ポリマーとは、任意の質量比率で組み合わせることが可能であり、空隙を増やす場合には、疎水性ポリマーの質量より親水性ポリマーの質量が大きいことが好ましい。本実施形態においては、疎水性ポリマー（ＰＬＡ）の質量：親水性ポリマー（ＰＥＧ）の質量を、４０：６０としている。溶液７１におけるポリマーの濃度は、３０質量％以下であることが好ましい。この濃度（単位：質量％）は、溶媒の質量（単位：ｇ）をＭ３、疎水性ポリマーの質量（単位：ｇ）をＭ４、親水性ポリマーの質量をＭ５（単位：ｇ）とするときに、｛（Ｍ４＋Ｍ５）／（Ｍ３＋Ｍ４＋Ｍ５）｝×１００で求める値である。本実施形態においては、５質量％としている。
【００５８】
流延工程２１は、溶液７１を、支持体３２の上に流下して支持体３２上で広げることにより流延膜３３を形成する。本実施形態では、支持体３２としては板状のガラスを用いており、冷却せずに室温にして用いている。第３乾燥工程７２は、流延膜３３に乾燥した空気を供給することにより流延膜３３から溶媒を蒸発させて流延膜３３を乾燥する。溶解工程７３は、溶媒が蒸発した流延膜を水中に浸漬して、流延膜３３から親水性ポリマーを選択的に溶出させることにより、除去する。本実施形態では、浸漬した水は、８０℃の熱水とし、浸漬する時間は３０分としている。第４乾燥工程７４は、親水性ポリマーを除去した流延膜３３を、乾燥した空気の供給により乾燥する。この乾燥により、支持体３２上に、接着層６１を形成するための接着フィルム材７７が形成される。このように接着フィルム材７７は、親水性ポリマーと疎水性ポリマーとを含む溶液７１から、流延工程２１と第３乾燥工程７２と溶解工程７３と第４乾燥工程７４を有する水抽出法で形成する。次いで、剥離工程２４、塗布工程２７、第２乾燥工程２８を行うことにより、フィルム６０が得られる。
【実施例】
【００５９】
［実施例１］〜［実施例４］
実施例１〜３は、図５に示す製造フローで、フィルム１０を製造した。すなわち、接着層１１はハニカム構造であり、このため、表１の「接着層」の「構造」欄には「ハニカム」と記載する。接着層１１のハニカム構造の平均孔径（径Ｄの平均値）は３μｍで、径Ｄの変動係数は３．５％であった。実施例４は、図１１に示す製造フローで、フィルム６０を製造した。すなわち、前述の水抽出法及びその素材、条件で接着フィルム材７７をつくり、この接着フィルム材７７に塗布液３５を塗布して乾燥することにより、孔の形及び大きさが不均一なフィルム６０を製造した。得られたフィルム６０は、開口の径が約５００ｎｍ以上３μｍの範囲であり不均一であった。このため、表１の「接着層」の「構造」欄には「不均一多孔質」と記載する。接着層１１，６１を形成する生体分解性ポリマー、接着阻害層１２の素材、他方のフィルム面１０ｂ，６０ｂの接触角θｂは、表１の「接着層」の「素材」欄、「接着阻害層」の「素材」欄、「接着阻害層」の「接触角θｂ」欄に、それぞれ示す。なお、実施例２においてポリ乳酸ＰＥＧ共重合体は、ＰＥＧ誘導体の一例である。
【００６０】
得られた各フィルム１０，６０につき、下記の方法で、癒着防止の効果と、患部での位置ずれと、患部への貼り直し性とにつき、評価した。癒着防止の効果は、ウサギを用いたｉｎ  ｖｉｖｏ試験を行い評価した。具体的には、ウサギを開腹し、腸管漿膜の層間剥離と腹膜剥離との各欠損を与え、２．５ｃｍ角にカットした各フィルム１０，６０を腸管欠損部へ貼り付けた後に、閉腹した。この貼り付けから１４日後に開腹して患部の癒着の様子を目視にて確認した。そして、下記の基準に基づき、評価した。評価結果は表１の「癒着防止効果」欄に示す。Ａ，Ｂは合格レベル、Ｃは不合格レベルである。
Ａ：癒着が全く見られない
Ｂ：弱く繊維性の癒着がみられるが、許容することができる程度
Ｃ：腸管と腹膜とが強く癒着している
【００６１】
患部の位置ずれは、腸管へ貼り付けた各フィルム１０，６０が、貼り付け後１４日目の開腹時において、患部に各フィルム１０，６０が残っているか否かを目視にて確認した。フィルムを貼り付けた患部には、貼り付けの後、閉腹前に、目印のために縫合糸でマーキングを行った。そして、下記の基準に基づき、評価した。評価結果は表１の「患部位置ずれ」欄に示す。Ａ，Ｂは合格レベル、Ｃは不合格レベルである。
Ａ：マーキング部にフィルムが残存している
Ｂ：マーキング部からフィルムが若干ずれてはいるが残存している
Ｃ：マーキング部にフィルムの残存が見られない
【００６２】
患部への貼り直し性は、腸管へ一旦貼り付けた各フィルム１０，６０を、貼り付け後１０秒放置した後に剥離し、剥離したフィルム１０，６０を以下の基準で評価した。そして、下記の基準に基づき、評価した。評価結果は表１の「貼り直し性」欄に示す。Ａ，Ｂは合格レベル、Ｃは不合格レベルである。
Ａ：剥離後もフィルムは形状を維持しており、貼り直して再使用することが可能な状態である
Ｂ：剥離の際にフィルムの一部が破れるが、貼り直して再使用することが可能な状態である
Ｃ：剥離の際にフィルムが剥がれないもしくはフィルムが破れて破損し、再使用が不可能な状態である
【００６３】
【表１】
2016063948.tif 000003
【００６４】
［比較例１］
ＰＬＡを溶解した溶液３１を支持体３２上で流延して流延膜３３を形成し、この流延膜３３を乾燥して、支持体３２から剥がすことにより、両面が平坦なフィルムをつくった。このため、表１の「接着層」の「構造」欄には「フラット膜」と記載する。このフィルムは接着阻害層１２をもたないので、表１の「接着阻害層」の「有無」欄には「無し」と記載する。
【００６５】
得られたフィルムについて、実施例１〜４と同様の方法及び基準で、癒着防止の効果と位置ずれと、患部への張り直し性とについて評価した。評価結果は表１に示す。
【００６６】
［比較例２］
図５に示す製造フローの流延工程２１と結露工程２２と第１乾燥工程２３と剥離工程２４とにより、接着阻害層１２が無いフィルムを製造した。このフィルムは、実施例１における接着フィルム材３４と同じであり、一方のフィルム面に開口した孔の開口が３μｍであった。このフィルムは接着阻害層１２をもたないので、表１の「接着阻害層」の「有無」欄には「無し」と記載する。
【００６７】
得られたフィルムについて、実施例１〜４と同様の方法及び基準で、癒着防止の効果と位置ずれと、患部への張り直し性とについて評価した。評価結果は表１に示す。
【００６８】
［比較例３］
ＰＬＡを溶解した溶液３１を支持体３２上で流延して流延膜３３を形成し、この流延膜３３を乾燥して、支持体３２から剥がすことにより、両面が平坦なフィルムをつくった。一方のフィルム面に、ゲル化成分としてゼラチンをコーティングした。そこで、表１の「接着層」の「素材」欄には「ＰＬＡとゼラチン」と記載する。また、他方のフィルム面に、実施例１と同様の方法及び素材で接着阻害層１２を形成した。
【００６９】
得られたフィルムについて、実施例１〜４と同様の方法及び基準で、癒着防止の効果と位置ずれと、患部への張り直し性とについて評価した。評価結果は表１に示す。
【符号の説明】
【００７０】
１０，５０，６０    フィルム
１１，５１，６１    接着層
１２    接着阻害層
１５，５３，６３  孔
【図１】
2016063948.tif 000004
【図２】
2016063948.tif 000005
【図３】
2016063948.tif 000006
【図４】
2016063948.tif 000007
【図５】
2016063948.tif 000008
【図６】
2016063948.tif 000009
【図７】
2016063948.tif 000010
【図８】
2016063948.tif 000011
【図９】
2016063948.tif 000012
【図１０】
2016063948.tif 000013
【図１１】
2016063948.tif 000014